(57)【要約】【課題】本発明では、長期間使用されて外力がかかりつづけるうちに、畳表のい草とい草の間隔が開く、いわゆる口開き現象が起き美観をそこねたり、柔道のようなハードなスポーツに使用される畳では畳の口開きは、美観はもちろんのこと、畳の寿命をも短くする原因となる、口開き現象が起こり難い畳表および畳を提供する。【解決手段】予め経糸にホットメルト樹脂を薄くコーティングしておき、この経糸を用いて畳表を織った。織った畳表を、加熱することにより、ホットメルト樹脂が溶融し、い草と密着し、い草が固定された。畳床との加熱接着や、合成樹脂発泡体あるいは繊維板あるいはフェルトと加熱接着することはさらに効果的で、この畳表を用いて製造した畳は、繰り返し荷重にも耐え口開きをすることがなくなった。【選択図】なし【特許請求の範囲】
【請求項１】
表面にホットメルト樹脂をコーティングした経糸を用いて、天然い草または合成い草を織った後、加熱処理してなる畳表
【請求項２】
表面にホットメルト樹脂をコーティングした経糸を用いて天然い草または合成い草を織った畳表を、接着剤を用いて畳床と熱圧接着することにより製造した畳
【請求項３】
表面にホットメルト樹脂をコーティングした経糸を用いて天然い草または合成い草を織った畳表と、合成樹脂発泡体あるいは繊維板あるいはフェルトを、接着剤を用いて熱圧接着する事により製造した畳
【発明の詳細な説明】
【０００１】
【発明の属する技術分野】
本発明は、畳に用いる畳表の構成に関する。
【０００２】
【従来の技術】
従来、畳の施工は職人が現場に合わせて畳床の大きさと厚さを調整しながら製造してきた。近年では、畳職人の減少から、化学畳の名称でポリスチレン発泡体を畳床とする構成が広く普及している。
また、生活様式の変化に伴い、洋間でも敷け、且つ職人の手を煩わせない、接着工法による縁無し置き畳も普及しだしている。
畳表は、天然い草を経糸で織って製造する。経糸には通常麻や綿の糸が用いられる。また、近年では、天然の畳表に代わって、例えば積水成型工業株式会社の商品名、美草等に代表される化学表が、販売されているが、これらは天然い草の代わりにポリプロピレン樹脂を用いて経糸で織り、一見、天然の畳表と見分けがつかないものである．
【０００３】
【発明が解決しようとする課題】
しかしながら、長期間使用されて外力がかかりつづけるうちに、畳表のい草とい草の間隔が開く、いわゆる口開き現象が起こる。古い畳はどの家でも、口開きがしているものである。ましてや、柔道のようなハードなスポーツに使用される畳では畳の口開きは、美観はもちろんのこと、畳の寿命をも短くする大きな問題であった。
【０００４】
本発明では、この、口開き現象が起こり難い畳表および畳を提供するものである。
【０００５】
【課題を解決するための手段】
問題の解決の手段としては、経糸の表面に予めホットメルト樹脂をコーティングしておき、この経糸を用いて、天然い草または合成い草を織って畳表を製造する。その後、この畳表をしわ伸ばしの工程で加熱処理するか、この畳表と畳床あるいはそれに代わるクッション性の材料を、接着剤を用いて熱圧接着することである。
【０００６】
本発明の第一の要点は、経糸の表面に予めホットメルト樹脂をコーティングすることである。
【０００７】
本発明の第ニの要点は、その畳表を何らかの方法によって加熱処理することである。
【０００８】
い草とい草の間隙が開くのは、い草が経糸の上をすべり、経糸が緩むことによる。発明者らは、経糸とい草を接着剤を用いて接着してしまえば、このような緩みは起きないと考えた。ただし、その接着剤が畳表を織る工程を阻害しないような接着剤である必要があった。
【０００９】
発明者らは、鋭意研究の結果、通常の接着剤は液体であるので問題を生ずるが、ホットメルト接着剤であれば、常温では乾式であるために、経糸でい草を縫う工程には何の支障もないことを突き止めた。すなわち、予め経糸にホットメルト樹脂を薄くコーティングしておき、この経糸を用いてそのまま畳表を織る。織った畳表を、加熱することにより、ホットメルト樹脂が溶融してい草と密着する。それによりい草が固定されて、い草とい草の間隔が開くことがなくなる。
【発明の実施の形態】
【００１０】
経糸の表面に予めホットメルト樹脂をコーティングする方法を具体的に示すと、経糸をホットメルトの樹脂の溶解層に浸漬し、その糸を小さな穴をくぐらせることにより、余分のホットメルト樹脂を絞り落とす。これにより、経糸の表面にホットメルト樹脂が薄くコーティングされる。
【００１１】
加熱処理をするには単純に赤外線照射などの加熱炉を通す方法もあるが、しわ伸ばしのために、アイロン処理をする場合にはその熱を利用して加熱処理することが出来る。また、畳床と縫わずに接着剤を用いて畳を作る、いわゆる接着畳においては、熱圧接着する際の熱を利用して加熱処理が出来る。
接着畳を作る場合の接着剤としては、ホットメルト接着剤、熱硬化型接着剤のように加熱によって接着力が発揮する接着剤が好ましい。そのほか、エマルジョン系、エポキシ系及びウレタン系接着剤のような常温硬化型の接着剤も、加熱することによって硬化促進と強度向上が期待でき、利用可能である。
【００１２】
【実施例】
次に実施例により本発明の実施の形態を説明する。
＜実施例１＞
１５０℃の加熱槽にホットメルト樹脂（ヒロダイン社製、Ｎｏ．６００６）を投入し、溶融させておいた。この中に、麻糸を一旦浸漬し、すぐにこれを直径１ｍｍの穴のあいたステンレス板の、穴の部分をくぐらせ、その後水につけて冷却して巻き取ることにより、ホットメルト樹脂をコーティングした経糸を得た。さらにこの経糸を用いて、い草を織ることにより、畳表を得た。
【００１３】
得られた畳表とライオンボードＡ７（光洋化工株式会社製、厚さ７ｍｍ、寸法９０ｃｍ×９０ｃｍ）をホットメルト接着剤を用いて１１０℃で加熱接着し、半畳の縁無し置き畳を得た。
この畳を用いて、繰り返し荷重耐久試験を行った。
繰り返し荷重耐久試験では、荷重耐久試験機にて１００ｋｇの重り（載荷板φ８０）を２箇所、２秒サイクルで６０万回繰り返し荷重を加え、外観を確認した。
畳表は、荷重によりつぶれたが、口開きは生じなかった。
【００１４】
＜実施例２＞実施例１と同様にしてホットメルト樹脂をコーティングした畳表を、１００℃のアイロンでゆっくりとしわのばしした。この畳表と藁床と縁を用いて、通常の１畳（１７６ｃｍ×８８ｃｍ）の畳を縫った。これを、実施例１と同様に繰り返し荷重耐久試験を行った。
畳表は、荷重によりつぶれたが、口開きは生じなかった。
【００１５】
＜比較例１＞経糸にホットメルト樹脂をコーティングしないこと以外は実施例１と同じ条件で、半畳の縁無し置き畳を製造し、これを、実施例１と同様に繰り返し荷重耐久試験を行った。
畳表は、荷重によりつぶれ、さらに口開きが生じた。
【００１６】
＜比較例２＞経糸にホットメルト樹脂をコーティングしていない通常の畳表と、藁床と縁を用いて、通常の１畳（１７６ｃｍ×８８ｃｍ）の畳を縫った。
これを、実施例１と同様に繰り返し荷重耐久試験を行った。
畳表は、荷重によりつぶれ、さらに、口開きを生じた。
【００１７】
【発明の効果】
本発明では、予め経糸にホットメルト樹脂を薄くコーティングしておき、この経糸を用いてそのまま畳表を織る。織った畳表を、加熱することにより、ホットメルト樹脂が溶融してい草と密着し、い草が固定されて、い草とい草の間隔が開くことがなくなる。
この畳表と畳床を接着することにより、い草と畳床との間の接着力が加わるので、さらにい草の間隔が開くことがなくなり、柔道などのハードなスポーツにも耐えることが出来る。